(57)【特許請求の範囲】
【請求項１】
（ｉ）  有機アルミニウム化合物の存在下でのアニオン重合により得られた、アクリル酸ｎ−ブチル単位を主体とする重合体ブロック（Ａ１）の１個と、メタクリル酸メチル単位を主体とする重合体ブロック（Ｂ１）の２個が結合した、式：Ｂ１−Ａ１−Ｂ１で表されるトリブロック共重合体であって、重量平均分子量が１２０，０００〜４００，０００および分子量分布（Ｍｗ／Ｍｎ）が１．５未満であり、且つ重合体ブロック（Ｂ１）の含有量が５〜３０質量％であるトリブロック共重合体（Ｉ）；および、
有機アルミニウム化合物の存在下でのアニオン重合により得られた、アクリル酸ｎ−ブチル単位を主体とする重合体ブロック（Ａ２）の１個と、メタクリル酸メチル単位を主体とする重合体ブロック（Ｂ２）の１個が結合している、分子量分布（Ｍｗ／Ｍｎ）が１．５未満で、且つ重合体ブロック（Ｂ２）の含有量が３〜３５質量％であるジブロック共重合体（II）；
を含有するアクリル系ブロック共重合体組成物であって；
（ii）  トリブロック共重合体（Ｉ）：ジブロック共重合体（II）の含有割合が１００：５０〜１００：５００の質量比である；
ことを特徴とするアクリル系ブロック共重合体組成物。
【請求項２】
トリブロック共重合体（Ｉ）の重量平均分子量（Ｍｗ）が１５０，０００〜３００，０００である請求項１に記載のアクリル系ブロック共重合体組成物。
【請求項３】
請求項１または２に記載のアクリル系ブロック共重合体組成物をベースとする粘着剤組成物。
【請求項４】
粘着付与樹脂を含有する請求項３に記載の粘着剤組成物。
【発明の詳細な説明】
【技術分野】
【０００１】
本発明は、アクリル系ブロック共重合体組成物および該アクリル系ブロック共重合体組成物をベースとする粘着剤組成物に関する。詳細には、本発明は、特定のアクリル系トリブロック構造を分子中に少なくとも有する特定構造のトリブロック共重合体と、特定のアクリル系ジブロック共重合体を含有するアクリル系ブロック共重合体組成物および該アクリル系ブロック共重合体組成物をベースとする粘着剤組成物に関する。本発明のアクリル系ブロック共重合体組成物は、接着力、凝集力およびタックなどの粘着特性に優れ、しかも耐熱性、耐候性、耐ブリード性、ホットメルト性、溶融塗工性にも優れており、粘着剤組成物として有用である。
【背景技術】
【０００２】
アクリル系ブロック共重合体またはアクリル系ブロック共重合体組成物を粘着剤に用いることは従来から知られている。そのような従来技術としては、例えば、（１）Ｎ，Ｎ−ジエチルジチオカルバメート化合物を用いてイニファーター（ｉｎｉｆｅｒｔｅｒ）リビングラジカル重合して得られた分子量分布（Ｍｗ／Ｍｎ）が２〜６程度であるアクリル系トリブロック共重合体を用いた粘着剤を挙げることができる（特許文献１参照）。この特許文献１には、そのアクリル系トリブロック共重合体がバランスに優れる粘着特性を有し、水蒸気透過（ＭＶＴ）特性および皮膚接着性に優れ、皮膚上に使用するテープの粘着剤として有用であることが開示がなされているが、接着力、凝集力、タックなどの粘着特性において、十分に満足のゆくものではない。
【０００３】
また、（２）前述のイニファーターリビングラジカル重合開始剤を用いてラジカル重合して得られた（メタ）アクリル系トリブロック共重合体と、パーオキシドラジカル重合開始剤を用いてラジカル重合して得られた（メタ）アクリル系ジブロック共重合体を含有するアクリル系粘着剤組成物が提案されている（特許文献２参照）。この特許文献２には、前記粘着剤組成物が、（メタ）アクリル系トリブロック共重合体を単独で用いた粘着剤組成物に比べて接着力、凝集力に優れ、またはホットメルト粘着剤としての溶融性能に優れるとの記載がなされている。しかし、この特許文献２に記載された発明で粘着剤組成物を構成する（メタ）アクリル系ジブロック共重合体は、汎用のパーオキシドラジカル重合開始剤を使用して各重合体ブロックを構成するモノマーを２段で重合して得られたブロック共重合体であるため、ラジカル重合成長末端の連鎖移動、不均化などの停止反応、各重合温度でのラジカル開始剤の開始剤効率などの点から、ジブロック共重合体中にブロック化されていないそれぞれのモノマーに由来する単独重合体やランダム共重合体が多く含まれており、ジブロック共重合体の分子量分布（Ｍｗ／Ｍｎ）が広く、それに伴って粘着剤組成物の接着力、凝集力、タックなどの粘着特性が十分ではない。
【０００４】
さらに、（３）耐熱性の向上を目的として、分子量分布（Ｍｗ／Ｍｎ）の狭い（メタ）アクリル系トリブロック共重合体および該（メタ）アクリル系トリブロック共重合体をベースとする粘着剤組成物が提案されている（特許文献３参照）。しかしながら、この特許文献３には、実際には分子量分布（Ｍｗ／Ｍｎ）が１．５以上の（メタ）アクリル系トリブロック共重合体しか記載されておらず、分子量分布（Ｍｗ／Ｍｎ）が１．５未満の（メタ）アクリル系トリブロック共重合体およびそれを用いた粘着剤は記載されていない。そして、そのような（メタ）アクリル系トリブロック共重合体をベースとする特許文献３の粘着剤は、接着力、凝集力、タックなどの粘着特性においてやはり十分に優れているとはいえない。
【０００５】
また、（４）ガラス転移温度が３０℃以下の（メタ）アクリル酸アルキルエステル系重合体ブロックの両端にガラス転移温度が１１０℃以上で且つシンジオタクチシチーが７０％以上であるメタクリル酸アルキルエステル系重合体ブロックが結合したトリブロック共重合体と、（メタ）アクリル酸アルキルエステル系ジブロック共重合体を含有するブロック共重合体組成物および該組成物からなる粘着剤が知られている（特許文献４参照）。さらに、メタクリル酸アルキルエステル系重合体ブロックとアクリル酸アルキルエステル系重合体ブロックよりなる特定のジブロック共重合体と（メタ）アクリル酸エステル系トリブロック共重合体を含有する粘着剤組成物が知られている（特許文献５参照）。特許文献４および特許文献５に記載されている粘着剤および粘着剤組成物は、高温下での保持力をはじめとする各種粘着特性、耐熱性、耐候性、耐ブリード性、ホットメルト性などにおいて従来の粘着剤や粘着剤組成物に比べて優れているが、本発明者らが検討した結果、接着力、凝集力、タックなどの粘着特性においてなお改良の余地があることが判明した。
【０００６】
また、（６）リビングラジカル重合により得られた分子量分布の比較的狭いアクリル系ブロック共重合体を粘着剤に用いることが知られている（特許文献６参照）。しかし、この特許文献６の粘着剤も粘着特性などの点において未だ十分に満足のゆくものではない。
【０００７】
【特許文献１】特開平２−１０３２７７号公報
【特許文献２】特開平９−３２４１６５号公報
【特許文献３】特開平１０−２９８２４８号公報
【特許文献４】特開平１１−３２３０７２号公報
【特許文献５】特開２００４−２７３６号公報
【特許文献６】特開２００３−１０５３００号公報
【特許文献７】特公平７−２５８５９号公報
【特許文献８】特開平１１−３３５４３２号公報
【特許文献９】特開平６−９３０６０号公報
【非特許文献１】「マクロモレクラ ケミカル フィジックス（Ｍａｃｒｏｍｏｌ．Ｃｈｅｍ．Ｐｈｙｓ．）」，２０００年，２０１巻，ｐ１１０８〜１１１４
【発明の開示】
【発明が解決しようとする課題】
【０００８】
本発明の目的は、耐熱性、耐候性、耐ブリード性、ホットメルト性、溶融塗工性に優れ、しかも接着力、凝集力、タックなどの粘着特性において従来のアクリル系ブロック共重合体ベースの粘着剤に比べてより優れていて、粘着剤組成物などとして有用なアクリル系ブロック共重合体組成物を提供することである。
さらに、本発明の目的は、前記したアクリル系ブロック共重合体組成物よりなる、接着力、凝集力、タックなどの粘着特性に優れ、しかも耐熱性、耐候性、耐ブリード性、ホットメルト性、溶融塗工性にも優れる粘着剤組成物を提供することである。
【課題を解決するための手段】
【０００９】
本発明者らは、上記の目的を達成すべく鋭意検討を重ねてきた。その結果、アクリル酸エステル系重合体ブロックの１個と、メタクリル酸エステル系重合体ブロックの２個が結合したアクリル系トリブロック構造を有する、重量平均分子量（Ｍｗ）が１２０，０００以上で且つ分子量分布が１．５未満のトリブロック共重合体と、アクリル酸エステル系重合体ブロック１個とメタクリル酸エステル系重合体ブロック１個が結合した分子量分布が１．５未満のジブロック共重合体を特定の割合で配合すると、耐熱性、耐候性、耐ブリード性、ホットメルト性、溶融塗工性に優れるだけでなく、接着力、凝集力、タックなどの粘着特性に極めて優れるアクリル系ブロック共重合体組成物が得られること、そのため該アクリル系ブロック共重合体組成物は粘着剤組成物として有用であることを見出した。
【００１０】
さらに、本発明者らは、その際に、そのアクリル系ブロック共重合体組成物を構成する前記ブロック共重合体中の（メタ）アクリル酸エステル系重合体ブロックの含有量を５〜３０質量％にすると接着力、凝集力、タックなどの粘着特性が一層向上すること、また該ブロック共重合体の重量平均分子量（Ｍｗ）を１５０，０００以上にすると、接着力、凝集力、タックなどの粘着特性が一層向上することを見出した。
【００１１】
また、本発明者らは、上記アクリル系ブロック共重合体組成物において、トリブロック共重合体として、メタクリル酸エステル系重合体ブロック−アクリル酸エステル系重合体ブロック−メタクリル酸エステル系重合体ブロックよりなるトリブロック共重合体を用いるとより優れた粘着特性を発現することを見出した。
そして、本発明者らは、前記した分子量分布の狭いトリブロック共重合体およびジブロック共重合体としては、特に有機アルミニウム化合物の存在下でのアニオン重合により得られたブロック共重合体が好ましく用いられることを見出し、それらの種々の知見に基づいて本発明を完成した。
【００１２】
すなわち、本発明は、
（１）（ｉ）  有機アルミニウム化合物の存在下でのアニオン重合により得られた、アクリル酸ｎ−ブチル単位を主体とする重合体ブロック（Ａ１）の１個と、メタクリル酸メチル単位を主体とする重合体ブロック（Ｂ１）の２個が結合した、式：Ｂ１−Ａ１−Ｂ１で表されるトリブロック共重合体であって、重量平均分子量が１２０，０００〜４００，０００および分子量分布（Ｍｗ／Ｍｎ）が１．５未満であり、且つ重合体ブロック（Ｂ１）の含有量が５〜３０質量％であるトリブロック共重合体（Ｉ）；および、
有機アルミニウム化合物の存在下でのアニオン重合により得られた、アクリル酸ｎ−ブチル単位を主体とする重合体ブロック（Ａ２）の１個と、メタクリル酸メチル単位を主体とする重合体ブロック（Ｂ２）の１個が結合している、分子量分布（Ｍｗ／Ｍｎ）が１．５未満で、且つ重合体ブロック（Ｂ２）の含有量が３〜３５質量％であるジブロック共重合体（II）；
を含有するアクリル系ブロック共重合体組成物であって；
（ii）  トリブロック共重合体（Ｉ）：ジブロック共重合体（II）の含有割合が１００：５０〜１００：５００の質量比である；
ことを特徴とするアクリル系ブロック共重合体組成物である。
【００１３】
そして、本発明は、
（２）  トリブロック共重合体（Ｉ）の重量平均分子量（Ｍｗ）が１５０，０００〜３００，０００である前記（１）に記載のアクリル系ブロック共重合体組成物である。
【００１４】
そして、本発明は、
（３）  前記（１）または（２）のいずれかのアクリル系ブロック共重合体組成物をベースとする粘着剤組成物；および、
（４）  粘着付与樹脂を含有する前記（３）の粘着剤組成物；
である。
【発明の効果】
【００１５】
本発明のアクリル系ブロック共重合体組成物は、耐熱性、耐候性、耐ブリード性に優れ、溶融時の粘度が比較的低いことから溶融塗工性に優れ、しかも接着力、凝集力、タックなどの粘着特性に極めて優れることから、粘着剤組成物として有用である。
本発明の粘着剤組成物を用いることにより、耐熱性、耐候性、耐ブリード性に優れ、しかも接着力、凝集力、タックなどの粘着特性に極めて優れる、例えば、粘着シート、粘着フイルム、粘着テープ、マスキングテープ、マスキングシート、電気絶縁用テープ、ラミネート製品などの各種の粘着剤製品を、良好な溶融塗工性、作業性で円滑に製造することができる。
【発明を実施するための最良の形態】
【００１６】
以下に本発明について詳細に説明する。
本発明で用いるトリブロック共重合体（Ｉ）は、アクリル酸ｎ−ブチル単位を主体とする重合体ブロック（Ａ１）［以下単に「重合体ブロック（Ａ１）」という］の１個とメタクリル酸メチル単位を主体とする重合体ブロック（Ｂ１）［以下単に「重合体ブロック（Ｂ１）」という］の２個が互いに結合したトリブロック構造を有するトリブロック共重合体である。
【００１７】
本発明で用いるトリブロック共重合体（Ｉ）は、重合体ブロック（Ａ１）の１個と重合体ブロック（Ｂ１）の２個が互いに結合したトリブロック共重合体である。
当該トリブロック共重合体（Ｉ）は、製造の容易性、取扱性、製造上の容易さなどの点から、好ましいものである。
【００１８】
本発明で用いるトリブロック共重合体（Ｉ）におけるアクリル酸ｎ−ブチル単位を主体とする重合体ブロック（Ａ１）をＡ１、メタクリル酸メチル単位を主体とする重合体ブロック（Ｂ１）をＢ１で示すと、当該トリブロック共重合体（Ｉ）は、下記の式（１）で表わすことができる。
Ｂ１−Ａ１−Ｂ１          （１）
【００１９】
前記の式（１）で表されるトリブロック共重合体では、両端に存在する２つの重合体ブロック（Ｂ１）は、互いに同じであってもよいし、または異なっていてもよい。
【００２０】
上記の式（１）で表されるトリブロック共重合体を用いることにより、本発明のアクリル系ブロック共重合体組成物の接着力、凝集力、タックなどの粘着特性がより優れたものになり、しかも耐熱性が優れたものとなることから、好ましい。
【００２１】
本発明で用いるジブロック共重合体（II）は、アクリル酸ｎ−ブチル単位を主体とする重合体ブロック（Ａ２）［以下単に「重合体ブロック（Ａ２）」という］の１個とメタクリル酸メチル単位を主体とする重合体ブロック（Ｂ２）［以下単に「重合体ブロック（Ｂ２）」という］の１個が結合したジブロック共重合体である。
ジブロック共重合体（II）は、重合体ブロック（Ａ２）をＡ２、重合体ブロック（Ｂ２）をＢ２で示すと、下記の式：
Ａ２−Ｂ２（またはＢ２−Ａ２）；
で表される。
【００２２】
トリブロック共重合体（Ｉ）中の重合体ブロック（Ａ１）、およびジブロック共重合体（II）中の重合体ブロック（Ａ２）が、アクリル酸ｎ−ブチル単位を主体とする重合体からなるブロックであることで、得られるアクリル系ブロック共重合体組成物の柔軟性や低温特性が良好になり、好ましい。
【００２３】
トリブロック共重合体（Ｉ）中の重合体ブロック（Ａ１）、およびジブロック共重合体（II）中の重合体ブロック（Ａ２）が、アクリル酸ｎ−ブチルに由来する構造単位を主体とする重合体からなるブロックであることで、各重合体ブロックの耐水性などの点からも好ましい。
【００２４】
トリブロック共重合体（Ｉ）中の重合体ブロック（Ａ１）、およびジブロック共重合体（II）中の重合体ブロック（Ａ２）は、重合体ブロック（Ａ１）または重合体ブロック（Ａ２）の質量に基づいて、アクリル酸ｎ−ブチル単位を５０質量％以上の割合で有していることが好ましく、８０質量％以上の割合で有していることがより好ましく、９０質量％以上の割合で有していることがさらに好ましい。重合体ブロック（Ａ１）および重合体ブロック（Ａ２）中のアクリル酸ｎ−ブチル単位の割合が５０質量％未満であると、得られるアクリル系ブロック共重合体組成物の柔軟性、ひいては接着力やタックなどの粘着特性を損なう傾向となり、本発明の目的を達成することが困難になる。
【００２５】
トリブロック共重合体（Ｉ）中の重合体ブロック（Ａ１）およびジブロック共重合体（II）中の重合体ブロック（Ａ２）が、５０質量％以下、好ましくは２０質量％以下、より好ましくは１０質量％以下の割合で含有することのできる他のモノマー単位としては、例えば、メタクリル酸アルキルエステル［例えばメタクリル酸メチル、メタクリル酸エチル、メタクリル酸イソプロピル、メタクリル酸ｓｅｃ−ブチル、メタクリル酸イソブチル、メタクリル酸ｔｅｒｔ−ブチル、メタクリル酸シクロヘキシル、その他の以下で説明する重合体ブロック（Ｂ１）を形成するメタクリル酸エステル類］、メタクリルアミド、Ｎ−メチルメタクリルアミド、Ｎ−エチルメタクリルアミド、Ｎ−イソプロピルメタクリルアミド、Ｎ，Ｎ−ジメチルメタクリルアミド、Ｎ，Ｎ−ジエチルメタクリルアミドなどのメタクリルアミド類；アクリルアミド、Ｎ−メチルアクリルアミド、Ｎ−エチルアクリルアミド、Ｎ−イソプロピルアクリルアミド、Ｎ，Ｎ−ジメチルアクリルアミド、Ｎ，Ｎ−ジエチルアクリルアミドなどのアクリルアミド類；メタクリル酸、アクリル酸、クロトン酸、マレイン酸、無水マレイン酸、フマル酸などのカルボキシル基を有するビニル系モノマー；スチレン、α−メチルスチレン、ｐ−メチルスチレンなどの芳香族ビニル系モノマー；ブタジエン、イソプレンなどの共役ジエン系モノマー；エチレン、プロピレンなどのオレフィン；ε−カプロラクトン、バレロラクトンなどのラクトンなどのモノマーに由来する構造単位を挙げることができる。
【００２６】
また、トリブロック共重合体（Ｉ）中の重合体ブロック（Ａ１）、およびジブロック共重合体（II）中の重合体ブロック（Ａ２）は、必要に応じて、分子側鎖中または分子主鎖末端に水酸基、カルボキシル基、酸無水物基、アミノ基、トリメトキシシリル基などの官能基を有していてもよい。
【００２７】
上記のように、トリブロック共重合体（Ｉ）中の重合体ブロック（Ｂ１）は、メタクリル酸メチル単位を主体とする重合体からなるブロックである。
また、ジブロック共重合体（II）中の重合体ブロック（Ｂ２）は、メタクリル酸メチル単位を主体とする重合体からなるブロックである。
【００２８】
トリブロック共重合体（Ｉ）中の重合体ブロック（Ｂ１）、およびジブロック共重合体（II）中の重合体ブロック（Ｂ２）が、メタクリル酸メチルに由来する構造単位を主体とする重合体からなるブロックであることにより、得られるアクリル系ブロック共重合体組成物の耐熱性の点から好ましい。
特に、重合体ブロック（Ｂ１）および重合体ブロック（Ｂ２）が、メタクリル酸メチルに由来する構造単位を主体とする重合体ブロックであることにより、耐熱性、熱安定性、モノマーの入手容易性の点からより好ましい。
【００２９】
トリブロック共重合体（Ｉ）中の重合体ブロック（Ｂ１）、およびジブロック共重合体（II）中の重合体ブロック（Ｂ２）は、重合体ブロック（Ｂ１）の質量または重合体ブロック（Ｂ２）の質量に基づいて、メタクリル酸メチルに由来する構造単位［（メタ）アクリル酸エステル単位］を５０質量％以上の割合で有していることが好ましく、８０質量％以上の割合で有していることがより好ましく、９０質量％以上の割合で有していることがさらに好ましい。重合体ブロック（Ｂ１）および重合体ブロック（Ｂ２）におけるメタクリル酸メチル単位の割合が５０質量％未満であると、得られるアクリル系ブロック共重合体組成物の耐熱性が劣る傾向となり、本発明の目的を達成することが困難となる。
【００３０】
トリブロック共重合体（Ｉ）中の重合体ブロック（Ｂ１）、およびジブロック共重合体（II）中の重合体ブロック（Ｂ２）が５０質量％以下、好ましくは２０質量％以下、より好ましくは１０質量％以下の割合で有することのできる他のモノマー単位としては、例えば、メタクリルアミド、Ｎ−メチルメタクリルアミド、Ｎ−エチルメタクリルアミド、Ｎ−イソプロピルメタクリルアミド、Ｎ，Ｎ−ジメチルメタクリルアミド、Ｎ，Ｎ−ジエチルメタクリルアミドなどのメタクリルアミド類；アクリルアミド、Ｎ−メチルアクリルアミド、Ｎ−エチルアクリルアミド、Ｎ−イソプロピルアクリルアミド、Ｎ，Ｎ−ジメチルアクリルアミド、Ｎ，Ｎ−ジエチルアクリルアミドなどのアクリルアミド類；メタクリル酸、アクリル酸、クロトン酸、マレイン酸、無水マレイン酸、フマル酸などのカルボキシル基を有するビニル系モノマー；スチレン、α−メチルスチレン、ｐ−メチルスチレンなどの芳香族ビニル系モノマー；ブタジエン、イソプレンなどの共役ジエン系モノマー；エチレン、プロピレンなどのオレフィン；ε−カプロラクトン、バレロラクトンなどのラクトンなどのモノマーに由来する構造単位を挙げることができる。
【００３１】
本発明のアクリル系ブロック共重合体組成物の物性、特に粘着特性（接着力、凝集力、タック、溶融粘度など）は、トリブロック共重合体（Ｉ）およびジブロック共重合体（II）の分子量、特にトリブロック共重合体（Ｉ）の分子量に大きく支配される。
これらのブロック共重合体の分子量は、アクリル系ブロック共重合体組成物や粘着剤組成物の用途などに応じて適したものを採用する必要がある。一般的には、トリブロック共重合体（Ｉ）の分子量が大きくなるほど、アクリル系ブロック共重合体組成物および粘着剤組成物の接着力、凝集力、タックなどの特性が向上する。かかる点から、本発明では、トリブロック共重合体（Ｉ）として、重量平均分子量（Ｍｗ）が１２０，０００〜４００，０００のものを用いることが必要であり、特に接着力、凝集力、タックなどの粘着特性をバランス良く備えるアクリル系ブロック共重合体組成物および粘着剤組成物が得られる点から、トリブロック共重合体（Ｉ）の重量平均分子量（Ｍｗ）が１５０，０００以上であることが好ましい。また、溶融粘度の点から、トリブロック共重合体（Ｉ）の重量平均分子量（Ｍｗ）は、４００，０００以下、特に３００，０００以下であることが好ましい。かかる点から、本発明では、トリブロック共重合体（Ｉ）として重量平均分子量（Ｍｗ）が１２０，０００〜４００，０００のものを用いるものであり、１５０，０００〜３００，０００のものが好ましく用いられる。
また、ジブロック共重合体（II）としては、接着力、凝集力、タック、溶融粘度などの特性のバランスが良好になることから、重量平均分子量（Ｍｗ）が４０，０００〜４００，０００、特に５０，０００〜２００，０００のものが好ましく用いられる。
【００３２】
本発明で用いるトリブロック共重合体（Ｉ）中の重合体ブロック（Ａ１）、およびジブロック共重合体（II）中の重合体ブロック（Ａ２）の分子量は、特には限定されないが、得られるアクリル系ブロック共重合体組成物の接着力、凝集力などの粘着特性の点から、重合体ブロック（Ａ１）の重量平均分子量（Ｍｗ）および重合体ブロック（Ａ２）の重量平均分子量（Ｍｗ）は、いずれも、１０，０００〜５００，０００であることが好ましく、３０，０００〜４００，０００であることがより好ましい。特に、重合体ブロック（Ａ１）および重合体ブロック（Ａ２）の重量平均分子量（Ｍｗ）が５０，０００〜３００，０００の範囲にあると、得られるアクリル系ブロック共重合体組成物および粘着剤組成物の凝集力が高くなり、しかも溶融塗工性に優れる溶融粘度を有するようになる。
【００３３】
また、本発明で用いるトリブロック共重合体（Ｉ）中の重合体ブロック（Ｂ１）、およびジブロック共重合体（II）中の重合体ブロック（Ｂ２）の分子量も特に制限されないが、得られるアクリル系ブロック共重合体組成物の耐熱性の点から、重合体ブロック（Ｂ１）の重量平均分子量（Ｍｗ）および重合体ブロック（Ｂ２）の重量平均分子量（Ｍｗ）は、いずれも、１，０００〜５０，０００であることが好ましく、３，０００〜４０，０００であることがより好ましい。特に、重合体ブロック（Ｂ１）および重合体ブロック（Ｂ２）の重量平均分子量（Ｍｗ）が５，０００〜３０，０００の範囲にあると、得られるアクルル系ブロック共重合体組成物および粘着剤組成物の凝集力が高くなり、しかも溶融塗工性に優れる溶融粘度を有する。
但し、トリブロック共重合体（Ｉ）においては、重合体ブロック（Ａ１）の重量平均分子量（Ｍｗ）と重合体ブロック（Ｂ１）の重量平均分子量（Ｍｗ）は、それらの重合体ブロックから構成されるトリブロック共重合体（Ｉ）の重量平均分子量（Ｍｗ）が前記した１２０，０００〜４００，０００となるような値であることが必要であり、１５０，０００〜３００，０００となるような値であることが好ましい。
【００３４】
本発明で用いるトリブロック共重合体（Ｉ）は、重量平均分子量（Ｍｗ）と数平均分子量（Ｍｎ）の比（Ｍｗ／Ｍｎ）で示される分子量分布（Ｍｗ／Ｍｎ）が１．５未満であることが必要であり、１．４以下であることが好ましく、１．３以下であることがより好ましい。
さらに、本発明で用いるジブロック共重合体（II）も、その分子量分布（Ｍｗ／Ｍｎ）が１．５未満であることが必要であり、１．４以下であることが好ましく、１．３以下であることがより好ましい。
本発明で用いるトリブロック共重合体（Ｉ）およびジブロック共重合体（II）の分子量分布（Ｍｗ／Ｍｎ）がいずれも１．５未満であって、両ブロック共重合体の分子量分布が狭いことにより、本発明のアクリル系ブロック共重合体組成物、ひいては粘着剤組成物の接着力、凝集力、タックなどの粘着特性がより向上し、しかも低分子量成分による基材への汚染が少なくなる。
なお、本明細書における重量平均分子量（Ｍｗ）および分子量分布（Ｍｗ／Ｍｎ）は、ＧＰＣ（ゲル・パーミエーション・クロマトグラフィー）によりポリスチレン換算分子量で求めたものを意味し、その詳細な内容は以下の実施例の項に記載するとおりである。
【００３５】
本発明で使用するトリブロック共重合体（Ｉ）では、接着力、タックなどの点で一層優れるアクリル系ブロック共重合体組成物および粘着剤組成物が得られる点から、重合体ブロック（Ｂ１）の含有量［２個の重合体ブロック（Ｂ１）の合計質量］が、トリブロック共重合体（Ｉ）の質量に基づいて、５〜３０質量％であり［重合体ブロック（Ａ１）の含有量が９５〜７０質量％であり］、５〜２２質量％であることが好ましく、５〜２０質量％であることがより好ましい。
ジブロック共重合体（II）中の重合体ブロック（Ｂ２）の含有量は、接着力、タックなどの点で一層優れるアクリル系ブロック共重合体組成物および粘着剤組成物が得られる点から、ジブロック共重合体（II）の質量に基づいて、３〜３５質量％であり［重合体ブロック（Ａ２）の含有量が９７〜６５質量％であり］、５〜２５質量％であることが好ましく、７〜２０質量％であることがより好ましい。
【００３６】
本発明で用いるトリブロック共重合体（Ｉ）およびジブロック共重合体（II）は、アニオン重合法により円滑に製造することができる。
【００３７】
前記のアニオン重合法としては、分子量分布（Ｍｗ／Ｍｎ）の狭い重合体を製造でき、かつ目的のトリブロック共重合体（Ｉ）およびジブロック共重合体（II）を高い純度で製造できることから、例えば、有機アルカリ金属化合物を重合開始剤としアルカリ金属またはアルカリ土類金属の塩などの鉱酸塩の存在下でアニオン重合する方法（特許文献７参照）、有機アルカリ金属化合物を重合開始剤とし有機アルミニウム化合物の存在下でアニオン重合する方法（特許文献８参照）、有機希土類金属錯体を重合開始剤としてアニオン重合する方法（特許文献９参照）などが挙げられる。
前記したアニオン重合による場合は、より分子量分布の狭い重合体を製造でき、残存モノマーが少なく、しかも分子構造が高シンジオタクチックなものとなり、生成するブロック共重合体のガラス転移温度（Ｔｇ）が高くなるなどの利点がある。かかる点から、本発明では、トリブロック共重合体（Ｉ）およびジブロック共重合体（II）としてアニオン重合によって得られるブロック共重合体、そのうちでも、極低温ではなくて比較的高い温度でアニオン重合を行うことができ、それによりブロック共重合体を製造する際の環境負荷（主に重合温度を制御するための冷凍機代）が少なくて済む点から、有機アルミニウム化合物の存在下でアニオン重合して得られるトリブロック共重合体（Ｉ）およびジブロック共重合体（II）が用いられる。
【００３８】
本発明で用いるトリブロック共重合体（Ｉ）およびジブロック共重合体（II）をアニオン重合によって製造するに当っては、例えば、前記した特許文献８などに記載されているように、有機リチウム化合物、および下記の一般式；
ＡｌＲ1Ｒ2Ｒ3
（式中、Ｒ1は置換基を有してもよい炭化水素基、置換基を有してもよいアルコキシ基または置換基を有してもよいアリールオキシ基を示し、Ｒ2およびＲ3はそれぞれ独立して置換基を有してもよい炭化水素基、置換基を有してもよいアルコキシ基または置換基を有してもよいアリールオキシ基を示すかまたはＲ2とＲ3が結合して置換基を有してもよいアリーレンジオキシ基を形成していてもよい。）
で表される有機アルミニウム化合物の存在下に、必要に応じてＮ，Ｎ，Ｎ'，Ｎ''，Ｎ''−ペンタメチルジエチレントリアミンやその他の３級アミン；１，２−ジメトキシエタンや１２−クラウン−４等のクラウンエーテルなどのエーテルを更に用いて、トリブロック共重合体（Ｉ）またはジブロック共重合体（II）中の各重合体ブロックを形成するアクリル酸エステルモノマーまたは（メタ）アクリル酸エステルモノマーを逐次重合させる方法などを採用することができる。
【００３９】
トリブロック共重合体（Ｉ）およびジブロック共重合体（II）の製造に用い得る前記した有機リチウム化合物としては、例えばｎ−ブチルリチウム、ｓｅｃ−ブチルリチウム、ｔ−ブチルリチウム等のアルキルリチウム類；フルオレニルリチウム、α−メチルスチレンオリゴマーに基づくモノアニオンのリチウム塩等のアリールリチウム類；１，１−ジフェニルヘキシルリチウム、ジフェニルメチルリチウム、１，１−ジフェニル−３−メチルペンチルリチウム等のアラルキルリチウム類；トリメチルシロキシリチウム；リチウムエチルイソブチレートなどを挙げることができる。
【００４０】
また、前記一般式で表される有機アルミニウム化合物としては、例えば、トリメチルアルミニウム、トリエチルアルミニウム、トリｎ−ブチルアルミニウム、トリｓ−ブチルアルミニウム、トリｔ−ブチルアルミニウム、トリイソブチルアルミニウム、トリｎ−ヘキシルアルミニウム、トリｎ−オクチルアルミニウム、トリ（２−エチルヘキシル）アルミニウム、トリイソプロペニルアルミニウム、トリフェニルアルミニウム、ジメチル（２，６−ジ−ｔ−ブチル−４−メチルフェノキシ）アルミニウム、ジメチル（２，６−ジ−ｔ−ブチルフェノキシ）アルミニウム、ジエチル（２，６−ジ−ｔ−ブチル−４−メチルフェノキシ）アルミニウム、ジエチル（２，６−ジ−ｔ−ブチルフェノキシ）アルミニウム、ジイソブチル（２，６−ジ−ｔ−ブチル−４−メチルフェノキシ）アルミニウム、ジイソブチル（２，６−ジ−ｔ−ブチルフェノキシ）アルミニウム、ジ−ｎ−オクチル（２，６−ジ−ｔ−ブチル−４−メチルフェノキシ）アルミニウム、ジ−ｎ−オクチル（２，６−ジ−ｔ−ブチルフェノキシ）アルミニウム、メチルビス（２，６−ジ−ｔ−ブチル−４−メチルフェノキシ）アルミニウム、メチルビス（２，６−ジ−ｔ−ブチル−４−ブチルフェノキシ）アルミニウム、エチル［２，２’−メチレンビス（４−メチル−６−ｔ−ブチルフェノキシ）］アルミニウム、エチルビス（２，６−ジ−ｔ−ブチル−４−メチルフェノキシ）アルミニウム、エチルビス（２，６−ジ−ｔ−ブチルフェノキシ）アルミニウム、エチル［２，２’−メチレンビス（４−メチル−６−ｔ−ブチルフェノキシ）］アルミニウム、イソブチルビス（２，６−ジ−ｔ−ブチル−４−メチルフェノキシ）アルミニウム、イソブチルビス（２，６−ジ−ｔ−ブチルフェノキシ）アルミニウム、イソブチル［２，２’−メチレンビス（４−メチル−６−ｔ−ブチルフェノキシ）アルミニウム、ｎ−オクチルビス（２，６−ジ−ｔ−ブチル−４−メチルフェノキシ）アルミニウム、ｎ−オクチルビス（２，６−ジ−ｔ−ブチルフェノキシ）アルミニウム、ｎ−オクチル［２，２’−メチレンビス（４−メチル−６−ｔ−ブチルフェノキシ）］アルミニウム、メトキシビス（２，６−ジ−ｔ−ブチル−４−メチルフェノキシ）アルミニウム、メトキシビス（２，６−ジ−ｔ−ブチルフェノキシ）アルミニウム、メトキシ［２，２’−メチレンビス（４−メチル−６−ｔ−ブチルフェノキシ）］アルミニウム、エトキシビス（２，６−ジ−ｔ−ブチル−４−メチルフェノキシ）アルミニウム、エトキシビス（２，６−ジ−ｔ−ブチルフェノキシ）アルミニウム、エトキシ［２，２’−メチレンビス（４−メチル−６−ｔ−ブチルフェノキシ）］アルミニウム、イソプロポキシビス（２，６−ジ−ｔ−ブチル−４−メチルフェノキシ）アルミニウム、イソプロポキシビス（２，６−ジ−ｔ−ブチルフェノキシ）アルミニウム、イソプロポキシ［２，２’−メチレンビス（４−メチル−６−ｔ−ブチルフェノキシ）］アルミニウム、ｔ−ブトキシビス（２，６−ジ−ｔ−ブチル−４−メチルフェノキシ）アルミニウム、ｔ−ブトキシビス（２，６−ジ−ｔ−ブチル−４−メチルフェノキシ）アルミニウム、ｔ−ブトキシビス（２，６−ジ−ｔ−ブチルフェノキシ）アルミニウム、ｔ−ブトキシ［２，２’−メチレンビス（４−メチル−６−ｔ−ブチルフェノキシ）］アルミニウム、トリス（２，６−ジ−ｔ−ブチル−４−メチルフェノキシ）アルミニウム、トリス（２，６−ジフェニルフェノキシ）アルミニウム」などのトリフェノキシアルミニウムなどを挙げることができる。
これらの有機アルミニウム化合物のうちでも、イソブチルビス（２，６−ジ−ｔ−ブチル−４−メチルフェノキシ）アルミニウム、イソブチルビス（２，６−ジ−ｔ−ブチルフェノキシ）アルミニウム、イソブチル［２，２’−メチレンビス（４−メチル−６−ｔ−ブチルフェノキシ）］アルミニウムが、重合中における副反応の抑制、取り扱いの容易さなどの点から好ましく用いられる。
【００４１】
本発明のアクリル系ブロック共重合体組成物は、接着力、凝集力、タックなどの粘着特性をバランス良く兼ね備えるようにするために、トリブロック共重合体（Ｉ）：ジブロック共重合体（II）＝１００：５０〜１００：５００の質量比で含有することが必要であり、１００：７５〜１００：４００の質量比で含有することが好ましく、１００：１００〜１００：３００の質量比で含有することがより好ましい。トリブロック共重合体（Ｉ）１００質量部に対して、ジブロック共重合体（II）の含有量が５０質量部未満であるとアクリル系ブロック共重合体組成物の接着力の発現効果が低くなり、一方ジブロック共重合体（II）の含有量が５００質量部を超えるとアクリル系ブロック共重合体組成物の凝集力が低下する。
【００４２】
本発明のアクリル系ブロック共重合体組成物は、粘着剤組成物、成形用組成物などとして用いることができ、特に粘着剤としての用途に有用であり、したがって本発明は本発明のアクリル系ブロック共重合体組成物をベースとする粘着剤組成物を本発明の範囲に包含する。
本発明のアクリル系ブロック共重合体組成物をベースとする粘着剤組成物は、粘着付与樹脂を含有しなくても、接着力、凝集力、タックなどにおいて優れた粘着特性を有するが、粘着付与樹脂を配合することにより、タック、接着力、保持力などを一層向上させることができ、しかも前記した各粘着特性間のバランスを調節することができる。
【００４３】
本発明の粘着剤組成物中に配合可能な粘着付与樹脂としては、従来から粘着剤において用いられている粘着付与樹脂のいずれもが使用でき特に限定されないが、例えば、ロジンエステル、ガムロジン、トール油ロジン、水添ロジンエステル、マレイン化ロジン、不均化ロジンエステルなどのロジン誘導体；テルペンフェノール樹脂、α−ピネン、β−ピネン、リモネンなどを主体とするテルペン系樹脂；（水添）石油樹脂、クマロン−インデン系樹脂、水素化芳香族コポリマー、スチレン系樹脂、フェノール系樹脂、キシレン系樹脂などを挙げることができる。本発明の粘着剤組成物は、前記した粘着付与樹脂の１種または２種以上を含有することができる。
【００４４】
本発明の粘着剤組成物に粘着付与樹脂を含有させる場合は、粘着付与樹脂の含有量は、粘着剤組成物の用途、被着体の種類などに応じて適宜選択することができるが、凝集力、接着力に優れ、しかも塗工性が良好となる点から、粘着剤組成物中に含まれるトリブロック共重合体（Ｉ）およびジブロック共重合体（II）の合計１００質量部に対して、粘着付与樹脂を０．１〜５，０００質量部の割合で含有することが好ましく、１〜１，０００質量部の割合で含有することがより好ましく、５〜５００質量部の割合で含有することが更に好ましい。
【００４５】
本発明のアクリル系ブロック共重合体組成物および粘着剤組成物は、必要に応じて各種の可塑剤を含有してもよい。可塑剤を含有することによって、溶融粘度が低下して溶融塗工性が向上し、しかもタックなどを改良することとなる。本発明で使用し得る可塑剤の例としては、例えば、ジｎ−ブチルフタレート、ジｎ−オクチルフタレート、ビス（２−エチルヘキシル）フタレート、ジｎ−デシルフタレート、ジイソデシルフタレートなどのフタル酸エステル類；ビス（２−エチルヘキシル）アジペート、ジｎ−オクチルアジペートなどのアジピン酸エステル類；ビス（２−エチルヘキシル）セバケート、ジｎ−ブチルセバケートなどのセバシン酸エステル類；ビス（２−エチルヘキシル）アゼレートなどのアゼライン酸エステル類；塩素化パラフィンなどのパラフィン類；ポリプロピレングリコールなどのグリコール類；エポキシ化大豆油、エポキシ化アマニ油などのエポキシ変性植物油類；トリオクチルホスフェート、トリフェニルホスフェートなどのリン酸エステル類；トリフェニルホスファイトなどの亜リン酸エステル類；アジピン酸と１，３−ブチレングリコールとのエステル化物などのエステルオリゴマー類；低分子量ポリブテン、低分子量ポリイソブチレン、低分子量ポリイソプレンなどの低分子量重合体；プロセスオイル、ナフテン系オイルなどのオイル類などを挙げることができる。前記した可塑剤は単独で使用しても、または２種以上併用してもよい。または２種以上混合して用いられる。可塑剤を含有させる場合に、その含有量は、アクリル系ブロック共重合体組成物または粘着剤組成物に含まれる可塑剤以外の他の成分の合計１００質量部に対して、１，０００質量部以下であることが好ましく、５００質量部以下であることがより好ましい。
【００４６】
また、本発明のアクリル系ブロック共重合体組成物および粘着剤組成物は、必要に応じて各種の添加剤を含有していてもよい。含有し得る添加剤の具体例としては、耐候性、耐熱性、耐酸化性などをさらに向上させるための酸化防止剤や紫外線吸収剤；炭酸カルシウム、酸化チタン、マイカ、タルクなどの無機粉末充填剤；ガラス繊維、有機補強用繊維などの繊維状充填剤などを挙げることができる。
【００４７】
本発明のアクリル系ブロック共重合体組成物および粘着剤組成物の調製方法は特に制限されず、例えば、（１）トリブロック共重合体（Ｉ）とジブロック共重合体（II）を別々に製造し、それらを必要に応じて他の成分と共に混合する方法；（２）ジブロック共重合体（II）を経てトリブロック共重合体（Ｉ）を製造する方法を採用し、その際にジブロック共重合体（II）が得られた時点でジブロック共重合体（II）の一部に対してその重合成長末端の活性を制御してジブロック共重合体（II）の一部をそのままジブロック共重合体の形態で残し、残りをトリブロック共重合体（Ｉ）に変えて、トリブロック共重合体（Ｉ）およびジブロック共重合体（II）の両方を含有するブロック共重合体混合物を重合工程で直接製造し、それに必要に応じて他の成分を混合する方法などを挙げることができる。
【００４８】
本発明のアクリル系ブロック共重合体組成物および粘着剤組成物は、加熱溶融性であり、温度１８０〜２３０℃での溶融粘度が通常１〜１０００Ｐａ・ｓの範囲にあり、溶融塗工性など溶融時の取り扱い性、作業性に優れている。特に、粘着付与樹脂および／または可塑剤を含有する本発明のアクリル系ブロック共重合体組成物および粘着剤組成物は、温度１８０〜２３０℃での溶融粘度が通常１〜１００Ｐａ・ｓの範囲にあり、溶融塗工性などに優れている。
【００４９】
本発明のアクリル系ブロック共重合体組成物および粘着剤組成物は、例えばシート状、フイルム状、テープ状、複合体状などの種々の粘着剤製品の製造に用いることができる。
前記した粘着製品の製法は特に制限されず、従来と同様に行うことができ、例えば、本発明の粘着剤組成物を溶融状態にして、フイルム状、シート状、テープ状またはその他の所望の形状を有する紙、紙ボード、セロハン、樹脂、布、木材、金属などの基材に塗工した後、冷却することにより、本発明の粘着剤組成物からなる粘着剤層を有する各種粘着剤製品を得ることができる。また、本発明の粘着剤組成物は、トルエンなどの溶剤に溶かして溶液状にして溶液型粘着剤として使用することも可能である。
本発明の粘着剤組成物からなる粘着剤層を基材上に形成させることによって得られる粘着剤製品としては、粘着シート、粘着フイルム、粘着テープ、感圧性テープ、マスキングテープ、電気絶縁用テープ、ラミネート物などが挙げられる。
【実施例】
【００５０】
以下に本発明を実施例、比較例などにより具体的に説明するが、本発明は以下の例により何ら限定されない。
なお、以下に示す製造例１〜５では、モノマーやその他の化合物は、常法により乾燥精製し、窒素にて脱気して使用した。また、モノマーや他の化合物の反応系への移送および供給は窒素雰囲気下で行った。
【００５１】
以下の例において、重合体（ブロックを形成する重合体）およびブロック共重合体の重量平均分子量（Ｍｗ）および分子量分布（Ｍｗ／Ｍｎ）はＧＰＣ（ゲル・パーミエーション・クロマトグラフィー）によりポリスチレン換算分子量で求めた。ＧＰＣで用いた測定装置および条件は次のとおりである。
［ＧＰＣ測定の装置および条件］
・装置：東ソー株式会社製ＧＰＣ装置「ＨＬＣ−８０２０」
・分離カラム：東ソー株式会社製「ＴＳＫｇｅｌ  ＧＭＨＸＬ」、「Ｇ４０００ＨＸＬ」および「Ｇ５０００ＨＸＬ」を直列に連結
・溶離剤：テトラヒドロフラン
・溶離剤流量：１．０ｍｌ／分
・カラム温度：４０℃
・検出方法：示差屈折率（ＲＩ）
【００５２】
また、以下の例において、ブロック共重合体における各重合体ブロックの構成割合は、1Ｈ−ＮＭＲ（1Ｈ−核磁気共鳴）測定によって求めた。1Ｈ−ＮＭＲ測定で用いた測定装置および条件は次のとおりである。
［1Ｈ−ＮＭＲ測定の装置および条件］
・装置：日本電子株式会社製の核磁気共鳴装置「ＪＮＭ−ＬＡ４００」
・重溶媒：重水素化クロロホルム
【００５３】
以下の実施例および比較例において得られたアクリル系ブロック共重合体組成物（粘着剤組成物）の溶融粘度、該アクリル系ブロック共重合体組成物（粘着剤組成物）から作製した粘着テープの接着力、凝集力およびタック（ボールタック）は以下のようにして測定した。
【００５４】
（ａ）溶融粘度：
株式会社島津製作所製の「フローテスタＣＦＴ−５００形」（キャピラリー型粘度計）を使用して、測定条件として、プランジャー断面積＝１ｃｍ2、ダイ（ノズル）寸法＝１ｍｍ（直径）、長さ＝１０ｍｍ、試験荷重＝５０ｋｇ／ｃｍ2を採用して測定した。溶融粘度の値が小さいほど、溶融塗工性に優れることを示す。
【００５５】
（ｂ）接着力：
ＪＩＳ  Ｚ  ０２３７に準じて１８０ー剥離試験により評価した。すなわち、以下の例で作製した粘着テープ（幅１０ｍｍ、長さ１００ｍｍ）をステンレス（ＳＵＳ３０４）板およびポリエチレン製シート（厚さ約１ｍｍ）に貼り付け、２５℃において３０ｃｍ／分の速度で１８０度の方向に剥離して測定した。
【００５６】
（ｃ）凝集力：
ＪＩＳ  Ｚ  ０２３７に準じて評価した。すなわち、以下の例で作製した粘着テープ（幅２５ｍｍ、長さ２５ｍｍ）をステンレス（ＳＵＳ３０４）板に接着し、環境温度１２０℃で荷重１ｋｇを吊り下げ、落下時間を求めた。落下せずに保持している時間（保持時間）が長いほど凝集力（クリープ性能）が良好であることを示す。
【００５７】
（ｄ）  タック（ボールタック）：
ＪＩＳ  Ｚ  ０２３７に準拠して２５℃におけるボールタック値を調べた。ここで、ボールタック値は数字の大きいほど粘着性（タック性）が高いことを示す。
【００５８】
《製造例１》［トリブロック共重合体（Ｉ−１）の製造］
（１）  １リットルの三口フラスコに三方コックを付け内部を脱気し、窒素で置換した後、室温にてトルエン３９０ｇ、Ｎ，Ｎ，Ｎ'，Ｎ''，Ｎ''−ペンタメチルジエチレントリアミン０．９４ｍｌ、イソブチルビス（２，６−ジ−ｔ−ブチル−４−メチルフェノキシ）アルミニウム１１ｍｍｏｌを含有するトルエン溶液１８ｍｌを加え、さらに、ｓｅｃ−ブチルリチウム１．０ｍｍｏｌを含有するシクロヘキサンとｎ−ヘキサンの混合溶液０．８ｍｌを加えた。これにメタクリル酸メチル１４ｍｌを加えた。反応液は当初、黄色に着色していたが、室温（２５℃）にて１時間攪拌後、無色となった。この時点で、反応液１ｇを採取してサンプリング試料１とした。
（２）  引き続き、重合液の内部温度を−１２℃に冷却し、アクリル酸ｎ−ブチル１２０ｍｌを６時間かけて滴下して反応を行わせた。滴下終了後、反応液１ｇを採取してサンプリング試料２とした。
（３）  続いて、反応液にメタクリル酸メチル１４ｍｌを加えて室温で撹拌下に反応させた。反応液は当初、黄色に着色していたが、室温にて１０時間攪拌後に無色となり、この時点で反応液にメタノール１ｇを添加して重合を停止した。この重合停止後の反応液を大量のメタノールと水の混合溶液（メタノールの割合は９０質量％）中に注ぎ、析出した白色沈殿物を回収してサンプリング試料３とした。
【００５９】
（４）  上記の（１）〜（３）のそれぞれで採取または回収したサンプリング試料１〜３について、上記した方法でＧＰＣ測定および1Ｈ−ＮＭＲ測定を行って、その結果に基づいて、各重合段階で得られた重合体およびブロック共重合体のＭｗ（重量平均分子量）、Ｍｗ／Ｍｎ（分子量分布）、メタクリル酸メチル重合体（ＰＭＭＡ）ブロックとアクリル酸ｎ−ブチル重合体（ＰｎＢＡ）ブロックの質量比などを求めたところ、下記の表１に示すように、上記の（３）で最終的に得られた上記白色沈殿物は、ポリメタクリル酸メチルブロック（以下「ＰＭＭＡ」という）−ポリ（ｎ−ブチルアクリレート）ブロック（以下「ＰｎＢＡ」という）−ポリメタクリル酸メチルブロック（ＰＭＭＡ）からなるトリブロック共重合体（ＰＭＭＡ−ＰｎＢＡ−ＰＭＭＡ）であり、その全体の重量平均分子量（Ｍｗ）は２１０，０００、分子量分布（Ｍｗ／Ｍｎ）は１．３４、および各重合体ブロックの割合はＰＭＭＡ（１０質量％）−ＰｎＢＡ（８０質量％）−ＰＭＭＡ（１０質量％）であること（ＰＭＭＡの合計２０質量％）が判明した。
（５）  また、試料１は、ＰＭＭＡであって、その重量平均分子量（Ｍｗ）は１９，０００および分子量分布（Ｍｗ／Ｍｎ）は１．０４であり；試料２はＰＭＭＡ−ＰｎＢＡのジブロック共重合体であってその重量平均分子量（Ｍｗ）は２００，０００、分子量分布（Ｍｗ／Ｍｎ）は１．２８であった。
【００６０】
《製造例２》［トリブロック共重合体（Ｉ−２）の製造］
（１）  製造例１の（１）において、三口フラスコに、トルエン３９０ｇ、Ｎ，Ｎ，Ｎ'，Ｎ''，Ｎ''−ペンタメチルジエチレントリアミン０．９４ｍｌ、イソブチルビス（２，６−ジ−ｔ−ブチル−４−メチルフェノキシ）アルミニウム１１ｍｍｏｌを含有するトルエン溶液１８ｍｌ、およびｓｅｃ−ブチルリチウム１．５ｍｍｏｌを含有するシクロヘキサンとｎ−ヘキサンの混合溶液１．２ｍｌを加え、メタクリル酸メチル１４ｍｌを加えた以外は実施例１の（１）と同様にして重合反応を行った。反応液は当初、黄色に着色していたが、室温（２５℃）にて１時間攪拌後、無色となったので、この時点で反応液１ｇを採取してサンプリング試料１とした。
（２）  引き続き、重合液の内部温度を−１２℃に冷却し、アクリル酸ｎ−ブチル１２０ｍｌを４．９時間かけて滴下して反応させた。滴下終了後、反応液１ｇを採取してサンプリング試料２とした。
（３）  続いて、反応液にメタクリル酸メチル１４ｍｌを加えて室温で撹拌下に反応させた。反応液は当初、黄色に着色していたが、室温にて１２時間攪拌後に無色となり、この時点で反応液にメタノール１ｇを添加して重合を停止した。この重合停止後の反応液を大量のメタノールと水の混合溶液（メタノールの割合は９０質量％）中に注ぎ、析出した白色沈殿物を回収してサンプリング試料３とした。
【００６１】
（４）  上記の（１）〜（３）のそれぞれで採取または回収したサンプリング試料１〜３について、上記した方法でＧＰＣ測定および1Ｈ−ＮＭＲ測定を行って、その結果に基づいて、各重合段階で得られた重合体およびブロック共重合体のＭｗ（重量平均分子量）、Ｍｗ／Ｍｎ（分子量分布）、メタクリル酸メチル重合体（ＰＭＭＡ）ブロックとアクリル酸ｎ−ブチル重合体（ＰｎＢＡ）ブロックの質量比などを求めたところ、下記の表１に示すように、上記の（３）で最終的に得られた上記白色沈殿物は、ＰＭＭＡ−ＰｎＢＡ−ＰＭＭＡからなるトリブロック共重合体であり、その全体の重量平均分子量（Ｍｗ）は１４０，０００、分子量分布（Ｍｗ／Ｍｎ）は１．２８、および各重合体ブロックの割合はＰＭＭＡ（１０質量％）−ＰｎＢＡ（８０質量％）−ＰＭＭＡ（１０質量％）であること（ＰＭＭＡの合計２０質量％）が判明した。
（５）  また、試料１は、ＰＭＭＡであって、その重量平均分子量（Ｍｗ）は１２，０００および分子量分布（Ｍｗ／Ｍｎ）は１．０４であり；試料２はＰＭＭＡ−ＰｎＢＡのジブロック共重合体であってその重量平均分子量（Ｍｗ）は１３０，０００、分子量分布（Ｍｗ／Ｍｎ）は１．０９であった。
【００６２】
《製造例３》［トリブロック共重合体（Ｉ−３）の製造］
（１）  製造例１の（１）において、三口フラスコに、トルエン３９０ｇ、Ｎ，Ｎ，Ｎ'，Ｎ''，Ｎ''−ペンタメチルジエチレントリアミン０．９４ｍｌ、イソブチルビス（２，６−ジ−ｔ−ブチル−４−メチルフェノキシ）アルミニウム１１ｍｍｏｌを含有するトルエン溶液１８ｍｌ、およびｓｅｃ−ブチルリチウム１．３ｍｍｏｌを含有するシクロヘキサンとｎ−ヘキサンの混合溶液１．０ｍｌを加え、メタクリル酸メチル２０ｍｌを加えた以外は実施例１の（１）と同様にして重合反応を行った。反応液は当初、黄色に着色していたが、室温（２５℃）にて１時間攪拌後、無色となったので、この時点で反応液１ｇを採取してサンプリング試料１とした。
（２）  引き続き、重合液の内部温度を−１２℃に冷却し、アクリル酸ｎ−ブチル１２５ｍｌを１時間かけて滴下して反応させた。滴下終了後、反応液１ｇを採取してサンプリング試料２とした。
（３）  続いて、反応液にメタクリル酸メチル２０ｍｌを加えて室温で撹拌下に反応させた。反応液は当初、黄色に着色していたが、室温にて１４時間攪拌後に無色となり、この時点で反応液にメタノール１ｇを添加して重合を停止した。この重合停止後の反応液を大量のメタノールと水の混合溶液（メタノールの割合は９０質量％）中に注ぎ、析出した白色沈殿物を回収してサンプリング試料３とした。
【００６３】
（４）  上記の（１）〜（３）のそれぞれで採取または回収したサンプリング試料１〜３について、上記した方法でＧＰＣ測定および1Ｈ−ＮＭＲ測定を行って、その結果に基づいて、各重合段階で得られた重合体およびブロック共重合体のＭｗ（重量平均分子量）、Ｍｗ／Ｍｎ（分子量分布）、メタクリル酸メチル重合体（ＰＭＭＡ）ブロックとアクリル酸ｎ−ブチル重合体（ＰｎＢＡ）ブロックの質量比などを求めたところ、下記の表１に示すように、上記の（３）で最終的に得られた上記白色沈殿物は、ＰＭＭＡ−ＰｎＢＡ−ＰＭＭＡからなるトリブロック共重合体であり、その全体の重量平均分子量（Ｍｗ）は２００，０００、分子量分布（Ｍｗ／Ｍｎ）は１．０２、および各重合体ブロックの割合はＰＭＭＡ（１２．５質量％）−ＰｎＢＡ（７５質量％）−ＰＭＭＡ（１２．５質量％）であること（ＰＭＭＡの合計２５質量％）が判明した。
（５）  また、試料１は、ＰＭＭＡであって、その重量平均分子量（Ｍｗ）は２１，０００および分子量分布（Ｍｗ／Ｍｎ）は１．０６であり；試料２はＰＭＭＡ−ＰｎＢＡのジブロック共重合体であってその重量平均分子量（Ｍｗ）は１８０，０００、分子量分布（Ｍｗ／Ｍｎ）は１．０２であった。
【００６４】
《製造例４》［トリブロック共重合体（Ｉ−４）の製造］
（１）  製造例１の（１）において、三口フラスコに、トルエン３９０ｇ、Ｎ，Ｎ，Ｎ'，Ｎ''，Ｎ''−ペンタメチルジエチレントリアミン１．４ｍｌ、イソブチルビス（２，６−ジ−ｔ−ブチル−４−メチルフェノキシ）アルミニウム１１ｍｍｏｌを含有するトルエン溶液１８ｍｌ、およびｓｅｃ−ブチルリチウム２．２ｍｍｏｌを含有するシクロヘキサンとｎ−ヘキサンの混合溶液１．７ｍｌを加え、メタクリル酸メチル１４ｍｌを加えた以外は実施例１の（１）と同様にして重合反応を行った。反応液は当初、黄色に着色していたが、室温（２５℃）にて１時間攪拌後、無色となったので、この時点で反応液１ｇを採取してサンプリング試料１とした。
（２）  引き続き、重合液の内部温度を−１２℃に冷却し、アクリル酸ｎ−ブチル１２０ｍｌを５時間かけて滴下して反応させた。滴下終了後、反応液１ｇを採取してサンプリング試料２とした。
（３）  続いて、反応液にメタクリル酸メチル１４ｍｌを加えて室温で撹拌下に反応させた。反応液は当初、黄色に着色していたが、室温にて６時間攪拌後に無色となり、この時点で反応液にメタノール１ｇを添加して重合を停止した。この重合停止後の反応液を大量のメタノールと水の混合溶液（メタノールの割合は９０質量％）中に注ぎ、析出した白色沈殿物を回収してサンプリング試料３とした。
【００６５】
（４）  上記の（１）〜（３）のそれぞれで採取または回収したサンプリング試料１〜３について、上記した方法でＧＰＣ測定および1Ｈ−ＮＭＲ測定を行って、その結果に基づいて、各重合段階で得られた重合体およびブロック共重合体のＭｗ（重量平均分子量）、Ｍｗ／Ｍｎ（分子量分布）、メタクリル酸メチル重合体（ＰＭＭＡ）ブロックとアクリル酸ｎ−ブチル重合体（ＰｎＢＡ）ブロックの質量比などを求めたところ、下記の表１に示すように、上記の（３）で最終的に得られた上記白色沈殿物は、ＰＭＭＡ−ＰｎＢＡ−ＰＭＭＡからなるトリブロック共重合体であり、その全体の重量平均分子量（Ｍｗ）は８５，０００、分子量分布（Ｍｗ／Ｍｎ）は１．１３、および各重合体ブロックの割合はＰＭＭＡ（１０質量％）−ＰｎＢＡ（８０質量％）−ＰＭＭＡ（１０質量％）であること（ＰＭＭＡの合計２０質量％）が判明した。
（５）  また、試料１は、ＰＭＭＡであって、その重量平均分子量（Ｍｗ）は７，３００および分子量分布（Ｍｗ／Ｍｎ）は１．０６であり；試料２はＰＭＭＡ−ＰｎＢＡのジブロック共重合体であってその重量平均分子量（Ｍｗ）は７７，０００、分子量分布（Ｍｗ／Ｍｎ）は１．１６であった。
【００６６】
《製造例５》［ジブロック共重合体（II−１）の製造］
（１）  製造例１の（１）において、三口フラスコに、トルエン３９０ｇ、Ｎ，Ｎ，Ｎ'，Ｎ''，Ｎ''−ペンタメチルジエチレントリアミン０．８９ｍｌ、イソブチルビス（２，６−ジ−ｔ−ブチル−４−メチルフェノキシ）アルミニウム９．１ｍｍｏｌを含有するトルエン溶液１３ｍｌ、およびｓｅｃ−ブチルリチウム１．８ｍｍｏｌを含有するシクロヘキサンとｎ−ヘキサンの混合溶液１．４ｍｌを加え、メタクリル酸メチル１４ｍｌを加えた以外は実施例１の（１）と同様にして重合反応を行った。反応液は当初、黄色に着色していたが、室温（２５℃）にて１時間攪拌後、無色となったので、この時点で反応液１ｇを採取してサンプリング試料１とした。
（２）  引き続き、重合液の内部温度を−１２℃に冷却し、アクリル酸ｎ−ブチル８８ｍｌを４．８時間かけて滴下して反応させた。滴下終了時点で反応液にメタノール０．３ｇを添加して重合を停止した。この重合停止後の反応液を大量のメタノールと水の混合溶液（メタノールの割合は９０質量％）中に注ぎ、析出した白色沈殿物を回収してサンプリング試料２とした。
【００６７】
（３）  上記の（１）および（２）のそれぞれで採取または回収したサンプリング試料１および２について、上記した方法でＧＰＣ測定および1Ｈ−ＮＭＲ測定を行って、その結果に基づいて、各重合段階で得られた重合体およびブロック共重合体のＭｗ（重量平均分子量）、Ｍｗ／Ｍｎ（分子量分布）、メタクリル酸メチル重合体（ＰＭＭＡ）ブロックとアクリル酸ｎ−ブチル重合体（ＰｎＢＡ）ブロックの質量比などを求めたところ、下記の表１に示すように、上記の（２）で最終的に得られた上記白色沈殿物は、ＰＭＭＡ−ＰｎＢＡからなるジブロック共重合体であり、その全体の重量平均分子量（Ｍｗ）は９７，０００、分子量分布（Ｍｗ／Ｍｎ）は１．０６、および各重合体ブロックの割合はＰＭＭＡ（１４質量％）−ＰｎＢＡ（８６質量％）であることが判明した。
（４）  また、試料１は、ＰＭＭＡであって、その重量平均分子量（Ｍｗ）は１１，０００および分子量分布（Ｍｗ／Ｍｎ）は１．０８であった。
製造例１〜５の結果を下記の表１に示す。
【００６８】
【表１】
0005051967.tif 000002
【００６９】
《実施例１》
（１）  製造例１で製造したトリブロック共重合体（Ｉ−１）１００質量部および製造例５で製造したジブロック共重合体（II−１）３００質量部をトルエン１１４３質量部に溶解して濃度３５質量％のトルエン溶液（以下「３５％トルエン溶液」という）を調製した。このトルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すように２７Ｐａ・ｓ（２７０ｐｏｉｓｅ）であった。
（２）  また、上記（１）で調製した３５質量％トルエン溶液をコーターによってポリエチレンテレフタレート製フイルムに厚さ２５４μｍにコーティングした後、１６０℃で３０分で加熱して乾燥・熱処理して物性評価用の粘着テープを作製した。
（３）  上記（２）で作製した粘着テープを使用して、上記した方法で粘着特性（接着力、凝集力およびボールタック）を測定したところ、下記の表２に示すとおりであった。
【００７０】
《実施例２〜４》
（１）  トリブロック共重合体（Ｉ−１）とジブロック共重合体（II−１）の使用割合を下記の表２に示す質量比に変えて実施例１の（１）と同様にして３５％トルエン溶液を調製し、その３５％トルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７１】
《実施例５および６》
（１）  トリブロック共重合体（Ｉ−１）とジブロック共重合体（II−１）の使用割合を下記の表２に示す質量比に変え、更に粘着付与樹脂（荒川化学株式会社製「ＫＥ−３１１」；ロジンエステル）を下記の表２に示す量で加えるか（実施例５）、または可塑剤［アジピン酸ジオクチル（ＤＯＡ）、和光純薬株式会社製］を下記の表２に示す量で加え（実施例６）、それ以外は実施例１の（１）と同様にして３５％トルエン溶液を調製し、その３５％トルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７２】
《比較例１》
（１）  トリブロック共重合体（Ｉ−１）のみを使用して実施例１の（１）と同様にして３５％トルエン溶液を調製し、その３５％トルエン溶液の一部を採取して減圧下にトルエンを留去して、残留したトリブロック共重合体（Ｉ−１）の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７３】
《実施例７〜１０》
（１）  製造例２で製造したトリブロック共重合体（Ｉ−２）とジブロック共重合体（II−１）を下記の表２に示す質量比で用いて実施例１の（１）と同様にして３５％トルエン溶液を調製し、その３５％トルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７４】
《比較例２》
（１）  トリブロック共重合体（Ｉ−２）のみを使用して実施例１の（１）と同様にして３５％トルエン溶液を調製し、その３５％トルエン溶液の一部を採取して減圧下にトルエンを留去して、残留したブロック共重合体（Ｉ−２）の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７５】
《実施例１１》
（１）  製造例３で製造したトリブロック共重合体（Ｉ−３）とジブロック共重合体（II−１）を下記の表２に示す質量比で用いて実施例１の（１）と同様にして３５％トルエン溶液を調製し、その３５％トルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７６】
《比較例３》
（１）  トリブロック共重合体（Ｉ−３）のみを使用して実施例１の（１）と同様にして３５％トルエン溶液を調製し、その３５％トルエン溶液の一部を採取して減圧下にトルエンを留去して、残留したブロック共重合体（Ｉ−３）の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７７】
《比較例４〜７》
（１）  製造例４で製造したトリブロック共重合体（Ｉ−４）とジブロック共重合体（II−１）を下記の表２に示す質量比で用いて実施例１の（１）と同様にして３５％トルエン溶液を調製し、その３５％トルエン溶液の一部を採取して減圧下にトルエンを留去してアクリル系ブロック共重合体組成物（粘着剤組成物）を調製し、該粘着剤組成物の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７８】
《比較例８》
（１）  トリブロック共重合体（Ｉ−４）のみを使用して実施例１の（１）と同様にして３５％トルエン溶液を調製し、その３５％トルエン溶液の一部を採取して減圧下にトルエンを留去して、残留したブロック共重合体（Ｉ−４）の溶融粘度を前記した方法で測定したところ、下記の表２に示すとおりであった。
（２）  また、上記（１）で調製した３５質量％トルエン溶液を用いて、実施例１の（２）と同様にして粘着テープを作製し、その粘着テープを使用して上記した方法でその粘着特性（接着力、凝集力およびボールタック）を測定したところ、下記の表２に示すとおりであった。
【００７９】
【表２】
0005051967.tif 000003
【００８０】
上記の表２の結果にみるように、実施例１〜１１の粘着剤組成物（アクリル系ブロック共重合体組成物）は、重量平均分子量（Ｍｗ）が１２０，０００〜４００，０００の範囲で且つ分子量分布（Ｍｗ／Ｍｎ）が１．５未満のＰＭＭＡ−ＰｎＢＡ−ＰＭＭＡからなるトリブロック共重合体（Ｉ−１）〜トリブロック共重合体（Ｉ−３）のいずれかと、分子量分布（Ｍｗ／Ｍｎ）が１．５未満のＰＭＭＡ−ＰｎＢＡを、１００：５０〜１００：５００（質量比）の範囲内の割合で含有していることにより、スチールおよびポリエチレンに対して高い接着力を有し、凝集力に優れ、しかも接着力、凝集力およびボールタック間のバランスが良好であり、その上溶融塗工に適した溶融粘度を有している。
また、表２の結果（特に実施例２と実施例１１の結果）から、本発明の粘着剤組成物において、トリブロック共重合体（Ｉ）中の重合体ブロック（Ｂ１）（ＰＭＭＡ）の含有量が２２質量％以下の場合（実施例２）には、２２質量％を超える場合（実施例１１）よりも一層高い接着力を発現することがわかる。
さらに、実施例５は粘着付与樹脂を含有していることにより、接着力がより高く、しかも溶融粘度が低く溶融塗工性に優れている。
また、実施例６は可塑剤を含有していることにより、溶融粘度が低く、溶融塗工性に優れている。
【００８１】
一方、比較例４〜７の粘着剤組成物（アクリル系ブロック共重合体組成物）は、粘着剤組成物を構成するトリブロック共重合体（Ｉ−４）（ＰＭＭＡ−ＰｎＢＡ−ＰＭＭＡ）の重量平均分子量（Ｍｗ）が１２０，０００よりも小さいために、実施例１〜１１に比べて、スチールおよびポリエチレンに対する接着力が大幅に低く、凝集力も低い。
また、比較例１〜３および８の粘着剤は、ジブロック共重合体（II−１）を含有しておらず、ブロック共重合体（Ｉ−１）〜ブロック共重合体（Ｉ−４）のいずれか単独からなるために、実施例１〜１１に比べて接着力に劣っている。
【産業上の利用可能性】
【００８２】
本発明のアクリル系ブロック共重合体組成物は、耐熱性、耐候性、耐ブリード性に優れ、溶融時の粘度が比較的低いことから溶融塗工性に優れ、しかも接着力、凝集力、タックなどの粘着特性に極めて優れることから、粘着剤組成物として有用である。
本発明の粘着剤組成物は、耐熱性、耐候性、耐ブリード性に優れ、しかも接着力、凝集力、タックなどの粘着特性に極めて優れるため、粘着シート、粘着フイルム、粘着テープ、マスキングテープ、マスキングシート、電気絶縁用テープ、ラミネート製品などの各種の粘着剤製品に有効に用いることができる。